(57)【要約】  本発明は、質量百分率で、レニウムを４．０〜５．５％、コバルトを３．５〜１２．５％、モリブデンを０．３０〜１．５０％、クロムを３．５〜５．５％、タングステンを３．５〜５．５％、アルミニウムを４．５〜６．０％、チタンを０．３５〜１．５０％、タンタルを８．０〜１０．５％、ハフニウムを０．１５〜０．３０％、シリコンを０．０５〜０．１５％含み、残部がニッケル及び不可避不純物であるニッケル基超合金に関する。  本発明はまた、そのような合金を含む単結晶ブレード（２０Ａ、２０Ｂ）及びそのようなブレード（２０Ａ、２０Ｂ）を備えるターボ機械（１０）に関する。【選択図】図１
2021503045.tif 000002
【特許請求の範囲】
【請求項１】
質量百分率で、レニウムを４．０〜５．５％、コバルトを３．５〜１２．５％、モリブデンを０．３０〜１．５０％、クロムを３．５〜５．５％、タングステンを３．５〜５．５％、アルミニウムを４．５〜６．０％、チタンを０．３５〜１．５０％、タンタルを８．０〜１０．５％、ハフニウムを０．１５〜０．３０％、シリコンを０．０５〜０．１５％含み、残部がニッケル及び不可避不純物である、ニッケル基超合金。
【請求項２】
質量百分率で、レニウムを４．０〜５．５％、コバルトを３．５〜８．５％、モリブデンを０．３０〜１．５０％、クロムを３．５〜５．５％、タングステンを３．５〜４．５％、アルミニウムを４．５〜６．０％、チタンを０．５０〜１．５０％、タンタルを８．０〜１０．５％、ハフニウムを０．１５〜０．３０％、シリコンを０．０５〜０．１５％含み、残部がニッケル及び不可避不純物である、請求項１に記載の超合金。
【請求項３】
質量百分率で、レニウムを４．０〜５．５％、コバルトを３．５〜１２．５％、モリブデンを０．３０〜１．５０％、クロムを３．５〜５．５％、タングステンを３．５〜５．５％、アルミニウムを５．０〜６．０％、チタンを０．３５〜１．５０％、タンタルを８．０〜１０．５％、ハフニウムを０．１５〜０．３０％、シリコンを０．０５〜０．１５％含み、残部がニッケル及び不可避不純物である、請求項１に記載の超合金。
【請求項４】
質量百分率で、レニウムを４．５〜５．５％、コバルトを４．０〜６．０％、モリブデンを０．３０〜１．００％、クロムを３．５〜４．５％、タングステンを３．５〜４．５％、アルミニウムを４．５〜６．０％、チタンを０．５０〜１．５０％、タンタルを８．０〜１０．５％、ハフニウムを０．１５〜０．３０％、シリコンを０．０５〜０．１５％含み、残部がニッケル及び不可避不純物である、請求項１に記載の超合金。
【請求項５】
質量百分率で、レニウムを４．５〜５．５％、コバルトを３．５〜１２．５％、モリブデンを０．５０〜１．５０％、クロムを３．５〜４．５％、タングステンを３．５〜４．５％、アルミニウムを５．０〜６．０％、チタンを０．５０〜１．５０％、タンタルを８．０〜９．０％、ハフニウムを０．１５〜０．３０％、シリコンを０．０５〜０．１５％含み、残部がニッケル及び不可避不純物である、請求項１に記載の超合金。
【請求項６】
質量百分率で、レニウムを４．５〜５．５％、コバルトを７．０〜９．０％、モリブデンを０．５０〜１．５０％、クロムを３．５〜４．５％、タングステンを３．５〜４．５％、アルミニウムを５．０〜６．０％、チタンを０．５０〜１．５０％、タンタルを８．０〜９．０％、ハフニウムを０．１５〜０．３０％、シリコンを０．０５〜０．１５％含み、残部がニッケル及び不可避不純物である、請求項１に記載の超合金。
【請求項７】
質量百分率で、レニウムを４．２〜５．３％、コバルトを６．０〜８．０％、モリブデンを０．３０〜１．００％、クロムを３．５〜４．５％、タングステンを４．５〜５．５％、アルミニウムを５．０〜６．０％、チタンを０．３５〜１．３０％、タンタルを８．０〜９．０％、ハフニウムを０．１５〜０．３０％、シリコンを０．０５〜０．１５％含み、残部がニッケル及び不可避不純物である、請求項１に記載の超合金。
【請求項８】
質量百分率で、レニウムを４．０〜５．０％、コバルトを４．０〜６．０％、モリブデンを０．３０〜１．００％、クロムを４．５〜５．５％、タングステンを３．５〜４．５％、アルミニウムを５．０〜６．０％、チタンを０．３５〜１．３０％、タンタルを８．０〜１０．５％、ハフニウムを０．１５〜０．３０％、シリコンを０．０５〜０．１５％含み、残部がニッケル及び不可避不純物である、請求項１に記載の超合金。
【請求項９】
質量百分率で、レニウムを５．２％、コバルトを５．０％、モリブデンを０．５０％、クロムを４．０％、タングステンを４．０％、アルミニウムを５．４％、チタンを１．００％、タンタルを８．５％、ハフニウムを０．２５％、シリコンを０．１０％含み、残部がニッケル及び不可避不純物である、請求項１に記載の超合金。
【請求項１０】
質量百分率で、レニウムを５．２％、コバルトを５．０％、モリブデンを０．５０％、クロムを４．０％、タングステンを４．０％、アルミニウムを５．４％、チタンを１．００％、タンタルを８．５％、ハフニウムを０．１７％、シリコンを０．１０％含み、残部がニッケル及び不可避不純物である、請求項１に記載の超合金。
【請求項１１】
質量百分率で、レニウムを５．２％、コバルトを５．０％、モリブデンを０．５０％、クロムを４．０％、タングステンを４．０％、アルミニウムを５．１％、チタンを１．００％、タンタルを１０．０％、ハフニウムを０．２５％、シリコンを０．１０％含み、残部がニッケル及び不可避不純物である、請求項１に記載の超合金。
【請求項１２】
質量百分率で、レニウムを５．０％、コバルトを１２．０％、モリブデンを１．００％、クロムを４．０％、タングステンを４．０％、アルミニウムを５．４％、チタンを１．００％、タンタルを８．５％、ハフニウムを０．２５％、シリコンを０．１０％含み、残部がニッケル及び不可避不純物である、請求項１に記載の超合金。
【請求項１３】
質量百分率で、レニウムを５．０％、コバルトを４．０％、モリブデンを１．００％、クロムを４．０％、タングステンを４．０％、アルミニウムを５．４％、チタンを１．００％、タンタルを８．５％、ハフニウムを０．２５％、シリコンを０．１０％含み、残部がニッケル及び不可避不純物である、請求項１に記載の超合金。
【請求項１４】
質量百分率で、レニウムを４．９％、コバルトを８．０％、モリブデンを１．００％、クロムを４．２％、タングステンを４．０％、アルミニウムを５．４％、チタンを１．００％、タンタルを８．５％、ハフニウムを０．２５％、シリコンを０．１０％含み、残部がニッケル及び不可避不純物である、請求項１に記載の超合金。
【請求項１５】
質量百分率で、レニウムを４．９％、コバルトを８．０％、モリブデンを１．００％、クロムを４．２％、タングステンを４．０％、アルミニウムを５．４％、チタンを１．００％、タンタルを８．５％、ハフニウムを０．１７％、シリコンを０．１０％含み、残部がニッケル及び不可避不純物である、請求項１に記載の超合金。
【請求項１６】
質量百分率で、レニウムを４．９％、コバルトを８．０％、モリブデンを１．００％、クロムを４．２％、タングステンを４．０％、アルミニウムを５．４％、チタンを１．００％、タンタルを８．５％、ハフニウムを０．１６％、シリコンを０．１０％含み、残部がニッケル及び不可避不純物である、請求項１に記載の超合金。
【請求項１７】
質量百分率で、レニウムを４．７％、コバルトを７．０％、モリブデンを０．５０％、クロムを４．０％、タングステンを５．０％、アルミニウムを５．４％、チタンを０．８０％、タンタルを８．５％、ハフニウムを０．２５％、シリコンを０．１０％含み、残部がニッケル及び不可避不純物である、請求項１に記載の超合金。
【請求項１８】
質量百分率で、レニウムを４．５％、コバルトを５．０％、モリブデンを０．５０％、クロムを５．０％、タングステンを４．０％、アルミニウムを５．４％、チタンを１．００％、タンタルを８．５％、ハフニウムを０．２５％、シリコンを０．１０％含み、残部がニッケル及び不可避不純物である、請求項１に記載の超合金。
【請求項１９】
質量百分率で、レニウムを４．５％、コバルトを５．０％、モリブデンを０．５０％、クロムを５．０％、タングステンを４．０％、アルミニウムを５．４％、チタンを０．５５％、タンタルを１０．０％、ハフニウムを０．２５％、シリコンを０．１０％含み、残部がニッケル及び不可避不純物である、請求項１に記載の超合金。
【請求項２０】
質量百分率で、レニウムを４．３％、コバルトを５．０％、モリブデンを０．５０％、クロムを４．０％、タングステンを４．０％、アルミニウムを５．４％、チタンを１．００％、タンタルを８．５％、ハフニウムを０．２５％、シリコンを０．１０％含み、残部がニッケル及び不可避不純物である、請求項１に記載の超合金。
【請求項２１】
請求項１〜２０の何れか一項に記載の超合金を含む、ターボ機械用単結晶ブレード（２０Ａ、２０Ｂ）。
【請求項２２】
前記超合金に堆積させた金属ボンドコート及び前記金属ボンドコートに堆積させたセラミック遮熱バリアを備える保護コーティングを備える、請求項２１に記載のブレード（２０Ａ、２０Ｂ）。
【請求項２３】
＜００１＞結晶方向に配向した構造を有する、請求項２１又は２２に記載のブレード（２０Ａ、２０Ｂ）。
【請求項２４】
請求項２１〜２３の何れか一項に記載のブレード（２０Ａ、２０Ｂ）を備えるターボ機械。
【発明の詳細な説明】
【技術分野】
【０００１】
本開示は、例えば航空宇宙産業において、ガスタービン、特にガスタービンのノズル若しくは整流器としても知られている静翼又は動翼用のニッケル基超合金に関する。
【背景技術】
【０００２】
ニッケル基超合金は、航空機及びヘリコプターエンジン用の単結晶ガスタービン固定翼又は動翼の製造に使用されることが知られている。
【０００３】
これらの材料の主な利点は、高温での高いクリープ強度と、酸化及び腐食に対する耐性とを兼ね備えていることである。
【０００４】
長年にわたって、単結晶ブレード用ニッケル基超合金は、これらの超合金が使用される非常に過酷な環境に対する耐性を維持しつつ、特に高温でのクリープ特性を向上させることを目的として、その化学組成が大きく変化してきた。
【０００５】
さらに、耐酸化性及び耐食性を含む、これらの合金が使用される過酷な環境に対する耐性が増加するように、これら合金に適合する金属コーティングが開発されてきた。くわえて、金属表面の温度を下げるために、遮熱機能を満たす低熱伝導率のセラミックコーティングを加えることができる。
【０００６】
典型的には、完全な保護システムは少なくとも２つの層で構成される。
【０００７】
第１の層は、副層又はボンドコートとも呼ばれ、基材としても知られる、保護対象のニッケル基超合金部品、例えばブレードに直接堆積させる。堆積工程の後に、ボンドコートの超合金への拡散工程が続く。堆積及び拡散は、単一の工程で行うこともできる。
【０００８】
このボンドコートを作るために一般的に使用される材料としては、ＭＣｒＡｌＹ型のアルミナ形成金属合金（Ｍ＝Ｎｉ（ニッケル）若しくはＣｏ（コバルト）、若しくはＮｉとＣｏの混合物、Ｃｒ＝クロム、Ａｌ＝アルミニウム及びＹ＝イットリウム）又はニッケルアルミナイド（ＮｉｘＡｌｙ）型合金が挙げられ、白金（ＮｉｘＡｌｙＰｔｚ）を含有するものもある。
【０００９】
一般に遮熱コーティング（ＴＢＣ）と呼ばれる第２の層は、例えばイットリア安定化ジルコニア（ＹＳＺ）又はイットリア部分安定化ジルコニア（ＹＰＳＺ）とも呼ばれるイットリア化ジルコニアを含み、かつ多孔質構造を有するセラミックコーティングである。この層は、電子ビーム物理蒸着（ＥＢ−ＰＶＤ）、大気プラズマ溶射（ＡＰＳ）、懸濁プラズマ溶射（ＳＰＳ）又は低熱伝導率を有する多孔質セラミックコーティングを生成するための他の方法などのさまざまな方法によって堆積させることができる。
【発明の概要】
【発明が解決しようとする課題】
【００１０】
これらの材料を高温、例えば６５０℃〜１１５０℃で使用することにより、基材のニッケル基超合金とボンドコートの金属合金との間に微視的相互拡散現象が生じる。これらの相互拡散現象は、ボンドコートの酸化に関連し、コーティングが製造されるとすぐに、次いでタービンのブレードの使用中に、特にボンドコートの化学組成、微細構造及び結果的に機械的特性を変化させる。これらの相互拡散現象はまた、コーティング下の基材の超合金の化学組成、微細構造及び結果的に機械的性質も変化させる。したがって、難揮発性元素、特にレニウムを多く含有する超合金では、二次反応層（ＳＲＺ）が数十マイクロメーター、それどころか数百マイクロメーターもの深さにわたってコーティング下の超合金に形成されうる。このＳＲＺの機械的特性は、超合金基材の機械的特性より顕著に低い。ＳＲＺの形成は超合金の機械的強度の著しい低下をもたらすので望ましくない。
【００１１】
ボンドコートのこれらの変化は、このボンドコートの表面上に使用中に形成する熱成長酸化物（ＴＧＯ）としても知られるアルミナ層の成長及び相異なる層の間の熱膨張係数の差異に関連する応力場とあわせて、副層とセラミックコーティングの間の界面層において凝集力低下（ｄｅ−ｃｏｈｅｓｉｏｎｓ）を生み出し、セラミックコーティングの部分的又は全体的な剥離（ｆｌａｋｉｎｇ）につながる可能性がある。次いで、金属部分（超合金基材と金属ボンドコート）は、燃焼ガスに曝露されて直接曝露され、これは、ブレード、ひいてはガスタービンに対する損傷のリスクを増大させる。
【００１２】
さらに、これらの合金の複雑な化学的性質は、これらの合金から形成された部品の高温メンテナンスの間に、望ましくない相粒子の出現による最適微細構造の不安定化につながる可能性がある。この不安定化はこれら合金の機械的特性に悪い結果をもたらす。複雑な結晶構造と脆性のこれらの望ましくない相は、位相稠密（ｔｏｐｏｌｏｇｉｃａｌｌｙ  ｃｌｏｓｅ−ｐａｃｋｅｄ）（ＴＣＰ）相と呼ばれる。
【００１３】
さらに、ブレードなどの部品が一方向凝固によって製造される場合、それらの部品に鋳造欠陥が生じることがある。これらの欠陥は通常「フレッケル」型の結晶粒欠陥であり、その存在は使用中の部品の早期故障を引き起こす可能性がある。これらの欠陥の存在は、超合金の化学組成に関連し、概して部品の不採用につながり、製造コストを増大させる。
【課題を解決するための手段】
【００１４】
本開示は、寿命及び機械的強度の点で性能が向上し、既存の合金に比べて部品製造コストの低減（スクラップ率の低下）を可能にする、単結晶部品の製造用のニッケル基超合金組成物を提案することを目的とする。これらの超合金は、高温での耐クリープ性が既存の合金よりも高く、超合金の体積中で良好な微細構造安定性（ＴＣＰ形成に対する低い感度）、遮熱コーティングボンドコート下の良好な微細構造安定性（ＳＲＺ形成に対する低い感度）、良好な耐酸化性及び耐腐食性を示し、一方で「フレッケル」型の寄生粒（ｐａｒａｓｉｔｉｃ  ｇｒａｉｎｓ）の形成を回避する。
【００１５】
この目的のために、本開示は、質量百分率で、レニウムを４．０〜５．５％、コバルトを３．５〜１２．５％、モリブデンを０．３０〜１．５０％、クロムを３．５〜５．５％、タングステンを３．５〜５．５％、アルミニウムを４．５〜６．０％、チタンを０．３５〜１．５０％、タンタルを８．０〜１０．５％、ハフニウムを０．１５〜０．３０％、好ましくはハフニウムを０．１６〜０．３０％、好ましくはハフニウムを０．１７〜０．３０％、より好ましくはハフニウムを０．１８〜０．３０％、さらにより好ましくはハフニウムを０．２０〜０．３０％、シリコンを０．０５〜０．１５％、好ましくはシリコンを０．０８〜０．１２％、さらにより好ましくはシリコンを０．１０％含み、残部がニッケル及び不可避不純物であるニッケル基超合金に関する。
【００１６】
この超合金は、固定翼や動翼などの単結晶ガスタービン部品の製造向けのものである。
【００１７】
このニッケル（Ｎｉ）基超合金の組成のおかげで、特に１２００℃までの温度において、既存の超合金と比べて耐クリープ性が向上している。
【００１８】
したがって、この合金は高温耐クリープ性が向上している。この合金はまた、耐食性と耐酸化性も向上している。
【００１９】
これらの超合金は、密度が９．００ｇ／ｃｍ３（グラム毎立方センチメートル）以下である。
【００２０】
単結晶ニッケル基超合金部品は、インベストメント鋳造における熱勾配下での定方向凝固のプロセスによって得られる。本発明のニッケル基単結晶超合金は、面心立方構造を有するオーステナイトマトリックスと、ガンマ（γ）相として知られるニッケル基固溶体とを含む。このマトリックスはＮｉ３Ａｌ型のＬ１２秩序立方構造のガンマプライム（γ’）硬化相析出物を含有する。したがって、このセット（マトリックスと析出物）はγ／γ’超合金と呼ばれる。
【００２１】
さらに、ニッケル基超合金のこの組成によって、超合金の凝固中に形成されるγ’相析出物及びγ／γ’共晶相を溶液中に戻す熱処理が実行できるようになる。したがって、制御されたサイズ、好ましくは３００〜５００ナノメートル（ｎｍ）のγ’析出物を含有し、少量のγ／γ’共晶相を含有するニッケル基単結晶超合金を得ることができる。
【００２２】
さらに、熱処理によって、ニッケル基単結晶超合金中に存在するγ’相析出物の体積分率を制御することも可能である。γ’相析出物の体積百分率は、５０％以上、好ましくは６０％以上、さらにより好ましくは７０％であることができる。
【００２３】
主な添加元素は、コバルト（Ｃｏ）、クロム（Ｃｒ）、モリブデン（Ｍｏ）、レニウム（Ｒｅ）、タングステン（Ｗ）、アルミニウム（Ａｌ）、チタン（Ｔｉ）及びタンタル（Ｔａ）である。
【００２４】
微量添加元素は、ハフニウム（Ｈｆ）及びシリコン（Ｓｉ）であり、最大含有量は１％質量未満である。
【００２５】
不可避不純物としては、硫黄（Ｓ）、炭素（Ｃ）、ホウ素（Ｂ）、イットリウム（Ｙ）、ランタン（Ｌａ）、セリウム（Ｃｅ）が挙げられる。不可避不純物は、組成物中に意図的に添加されたものではなく、他の元素とともに取り込まれたものと定義される。
【００２６】
タングステン、クロム、コバルト、レニウム又はモリブデンの添加は、主に、固溶硬化によって面心立方（ｆｃｃ）結晶構造を有するオーステナイトマトリックスγを強化するために用いられる。
【００２７】
アルミニウム、チタン又はタンタル（Ｔａ）の添加は、硬化相γ’−Ｎｉ３（Ａｌ，Ｔｉ，Ｔａ）の析出を促進する。
【００２８】
レニウムは超合金内の化学種の拡散を遅くし、高温での使用中のγ’相析出物の合体を制限する。この現象は機械的強度の低下につながる。したがって、レニウムは、ニッケル基超合金の高温での耐クリープ性を向上させる。しかし、レニウム濃度が高すぎると、超合金の機械的性特性に悪影響を及ぼすＴＣＰ金属間相、例えばσ相、Ｐ相又はμ相の析出をもたらす可能性がある。過剰なレニウム濃度はまた、ボンドコートの下の超合金中に、超合金の機械的特性に悪影響を及ぼす二次反応層の形成をもたらす可能性もある。
【００２９】
シリコンとハフニウムの同時添加は、高温で超合金の表面に形成するアルミナ（Ａｌ２Ｏ３）層の付着を増加させることによって、ニッケル基超合金の耐高温酸化性を向上させる。このアルミナ層は、ニッケル基超合金の表面に不動態化層を形成し、ニッケル基超合金の外部から内部への酸素の拡散に対するバリアを形成する。しかし、ハフニウムはシリコンをさらに加えることなく添加でき、逆に、シリコンはハフニウムをさらに加えることなく添加でき、それでもやはり超合金の耐高温酸化性を向上させることができる。
【００３０】
くわえて、クロム又はアルミニウムの添加が、超合金の耐酸化性や耐高温腐食性を向上させる。特に、クロムはニッケル基超合金の耐高温腐食性を上げるのに必須である。しかしながら、クロム含有量が高すぎると、ニッケル基超合金のγ’相のソルバス温度、すなわちγ’相がγマトリックス中に完全に溶解する温度が低下する傾向があり、これは望ましくない。したがって、ニッケル基超合金のγ’相の高いソルバス温度、例えば１２５０℃以上を維持するために、また、レニウム、モリブデン又はタングステンなどの合金元素で高度に飽和されたγマトリックス中の位相的にコンパクトな（ｔｏｐｏｌｏｇｉｃａｌｌｙ  ｃｏｍｐａｃｔ）相の形成を避けるために、クロム濃度は３．５〜５．５質量％である。
【００３１】
ニッケルに近い元素であり、ニッケルの一部を置換するコバルトを添加すると、ニッケルとの固溶体がγマトリックス中に形成される。コバルトはγマトリックスを強化し、保護コーティング下の超合金中のＴＣＰ析出とＳＲＺ形成に対する感度を低下させる。しかしながら、コバルト含有量が高すぎると、ニッケル基超合金のγ’相のソルバス温度が下がる傾向があり、これは望ましくない。
【００３２】
モリブデン、タングステン、レニウム又はタンタルのような難揮発性元素の添加は、超合金への化学元素の拡散に依存するニッケル基超合金のクリープを制御する機構を遅くするのに役立つ。
【００３３】
ニッケル基超合金中の非常に低い硫黄含有量は、耐酸化性及び耐高温腐食性並びに遮熱バリアチッピングに対する耐性を増加させる。２質量ｐｐｍ（質量百万分率）未満、又は理想的には０．５質量ｐｐｍ未満の低い硫黄含有量は、これらの特性を最適化することを可能にする。そのような質量硫黄含有量は、低硫黄母溶融体（ｍｏｔｈｅｒ  ｍｅｌｔ）を製造することによって、又は鋳造後に実施される脱硫プロセスによって得ることができる。特に、超合金製造プロセスを適応させることによって、低い硫黄含有量を維持することが可能である。
【００３４】
ニッケル基超合金は、質量百分率で大部分がニッケル分である超合金と定義される。したがって、ニッケルは合金中で最も高い質量百分率をもつ元素であることが理解される。
【００３５】
本発明の超合金は、質量百分率で、レニウムを４．０〜５．５％、コバルトを３．５〜８．５％、モリブデンを０．３０〜１．５０％、クロムを３．５〜５．５％、タングステンを３．５〜４．５％、アルミニウムを４．５〜６．０％、チタンを０．５０〜１．５０％、タンタルを８．０〜１０．５％、ハフニウムを０．１５〜０．３０％、好ましくはハフニウムを０．１７〜０．３０％、さらにより好ましくはハフニウムを０．２０〜０．３０％、シリコンを０．０５〜０．１５％含むことができ、残部はニッケル及び不可避不純物である。
【００３６】
本発明の超合金は、質量百分率で、レニウムを４．０〜５．５％、コバルトを３．５〜１２．５％、モリブデンを０．３０〜１．５０％、クロムを３．５〜５．５％、タングステンを３．５〜５．５％、アルミニウムを５．０〜６．０％、チタンを０．３５〜１．５０％、タンタルを８．０〜１０．５％、ハフニウムを０．１５〜０．３０％、好ましくはハフニウムを０．１７〜０．３０％、さらにより好ましくはハフニウムを０．２０〜０．３０％、シリコンを０．０５〜０．１５％含むことができ、残部はニッケル及び不可避不純物である。
【００３７】
本発明の超合金は、質量百分率で、レニウムを４．５〜５．５％、コバルトを４．０〜６．０％、モリブデンを０．３０〜１．００％、クロムを３．５〜４．５％、タングステンを３．５〜４．５％、アルミニウムを４．５〜６．０％、チタンを０．５０〜１．５０％、タンタルを８．０〜１０．５％、ハフニウムを０．１５〜０．３０％、好ましくはハフニウムを０．１７〜０．３０％、さらにより好ましくはハフニウムを０．２０〜０．３０％、シリコンを０．０５〜０．１５％含むことができ、残部はニッケル及び不可避不純物である。
【００３８】
本発明の超合金は、質量百分率で、レニウムを４．５〜５．５％、コバルトを３．５〜１２．５％、モリブデンを０．５０〜１．５０％、クロムを３．５〜４．５％、タングステンを３．５〜４．５％、アルミニウムを５．０〜６．０％、チタンを０．５０〜１．５０％、タンタルを８．０〜９．０％、ハフニウムを０．１５〜０．３０％、好ましくはハフニウムを０．１７〜０．３０％、さらにより好ましくはハフニウムを０．２０〜０．３０％、シリコンを０．０５〜０．１５％含むことができ、残部はニッケル及び不可避不純物である。
【００３９】
本発明の超合金は、質量百分率で、レニウムを４．５〜５．５％、コバルトを７．０〜９．０％、モリブデンを０．５０〜１．５０％、クロムを３．５〜４．５％、タングステンを３．５〜４．５％、アルミニウムを５．０〜６．０％、チタンを０．５０〜１．５０％、タンタルを８．０〜９．０％、ハフニウムを０．１５〜０．３０％、好ましくはハフニウムを０．１７〜０．３０％、さらにより好ましくはハフニウムを０．２０〜０．３０％、シリコンを０．０５〜０．１５％含むことができ、残部はニッケル及び不可避不純物である。
【００４０】
本発明の超合金は、質量百分率で、レニウムを４．２〜５．３％、コバルトを６．０〜８．０％、モリブデンを０．３０〜１．００％、クロムを３．５〜４．５％、タングステンを４．５〜５．５％、アルミニウムを５．０〜６．０％、チタンを０．３５〜１．３０％、タンタルを８．０〜９．０％、ハフニウムを０．１５〜０．３０％、好ましくはハフニウムを０．１７〜０．３０％、さらにより好ましくはハフニウムを０．２０〜０．３０％、シリコンを０．０５〜０．１５％含むことができ、残部はニッケル及び不可避（ｉｎｃｉｄｅｎｔａｌ）不純物である。
【００４１】
本発明の超合金は、質量百分率で、レニウムを４．０〜５．０％、コバルトを４．０〜６．０％、モリブデンを０．３０〜１．００％、クロムを４．５〜５．５％、タングステンを３．５〜４．５％、アルミニウムを５．０〜６．０％、チタンを０．３５〜１．３０％、タンタルを８．０〜１０．５％、ハフニウムを０．１５〜０．３０％、好ましくはハフニウムを０．１７〜０．３０％、さらにより好ましくはハフニウムを０．２０〜０．３０％、シリコンを０．０５〜０．１５％含むことができ、残部はニッケル及び不可避不純物である。
【００４２】
本発明の超合金は、質量百分率で、レニウムを５．２％、コバルトを５．０％、モリブデンを０．５０％、クロムを４．０％、タングステンを４．０％、アルミニウムを５．４％、チタンを１．００％、タンタルを８．５％、ハフニウムを０．２５％、シリコンを０．１０％含むことができ、残部はニッケル及び不可避不純物である。
【００４３】
本発明の超合金は、質量百分率で、レニウムを５．２％、コバルトを５．０％、モリブデンを０．５０％、クロムを４．０％、タングステンを４．０％、アルミニウムを５．４％、チタンを１．００％、タンタルを８．５％、ハフニウムを０．１７％、シリコンを０．１０％含むことができ、残部はニッケル及び不可避不純物である。
【００４４】
本発明の超合金は、質量百分率で、レニウムを５．２％、コバルトを５．０％、モリブデンを０．５０％、クロムを４．０％、タングステンを４．０％、アルミニウムを５．１％、チタンを１．００％、タンタルを１０．０％、ハフニウムを０．２５％、シリコンを０．１０％含むことができ、残部はニッケル及び不可避不純物である。
【００４５】
本発明の超合金は、質量百分率で、レニウムを５．０％、コバルトを１２．０％、モリブデンを１．００％、クロムを４．０％、タングステンを４．０％、アルミニウムを５．４％、チタンを１．００％、タンタルを８．５％、ハフニウムを０．２５％、シリコンを０．１０％含むことができ、残部はニッケル及び不可避不純物である。
【００４６】
本発明の超合金は、質量百分率で、レニウムを５．０％、コバルトを４．０％、モリブデンを１．００％、クロムを４．０％、タングステンを４．０％、アルミニウムを５．４％、チタンを１．００％、タンタルを８．５％、ハフニウムを０．２５％、シリコンを０．１０％含むことができ、残部はニッケル及び不可避不純物である。
【００４７】
本発明の超合金は、質量百分率で、レニウムを４．９％、コバルトを８．０％、モリブデンを１．００％、クロムを４．２％、タングステンを４．０％、アルミニウムを５．４％、チタンを１．００％、タンタルを８．５％、ハフニウムを０．２５％、シリコンを０．１０％含むことができ、残部はニッケル及び不可避不純物である。
【００４８】
本発明の超合金は、質量百分率で、レニウムを４．９％、コバルトを８．０％、モリブデンを１．００％、クロムを４．２％、タングステンを４．０％、アルミニウムを５．４％、チタンを１．００％、タンタルを８．５％、ハフニウムを０．１７％、シリコンを０．１０％含むことができ、残部はニッケル及び不可避不純物である。
【００４９】
本発明の超合金は、質量百分率で、レニウムを４．９％、コバルトを８．０％、モリブデンを１．００％、クロムを４．２％、タングステンを４．０％、アルミニウムを５．４％、チタンを１．００％、タンタルを８．５％、ハフニウムを０．１６％、シリコンを０．１０％含むことができ、残部はニッケル及び不可避不純物である。
【００５０】
本発明の超合金は、質量百分率で、レニウムを４．７％、コバルトを７．０％、モリブデンを０．５０％、クロムを４．０％、タングステンを５．０％、アルミニウムを５．４％、チタンを０．８０％、タンタルを８．５％、ハフニウムを０．２５％、シリコンを０．１０％含むことができ、残部はニッケル及び不可避不純物である。
【００５１】
本発明の超合金は、質量百分率で、レニウムを４．５％、コバルトを５．０％、モリブデンを０．５０％、クロムを５．０％、タングステンを４．０％、アルミニウムを５．４％、チタンを１．００％、タンタルを８．５％、ハフニウムを０．２５％、シリコンを０．１０％含むことができ、残部はニッケル及び不可避不純物である。
【００５２】
本発明の超合金は、質量百分率で、レニウムを４．５％、コバルトを５．０％、モリブデンを０．５０％、クロムを５．０％、タングステンを４．０％、アルミニウムを５．４％、チタンを０．５５％、タンタルを１０．０％、ハフニウムを０．２５％、シリコンを０．１０％含むことができ、残部はニッケル及び不可避不純物である。
【００５３】
本発明の超合金は、質量百分率で、レニウムを４．３％、コバルトを５．０％、モリブデンを０．５０％、クロムを４．０％、タングステンを４．０％、アルミニウムを５．４％、チタンを１．００％、タンタルを８．５％、ハフニウムを０．２５％、シリコンを０．１０％含むことができ、残部はニッケル及び不可避不純物である。
【００５４】
本開示はまた、上記の超合金を含むターボ機械用の単結晶ブレードに関する。
【００５５】
したがって、このブレードは、高温での耐クリープ性が向上している。
【００５６】
ブレードは、超合金上に堆積させた金属ボンドコート及び金属ボンドコート上に堆積させたセラミック遮熱バリアを備える保護コーティングを備えうる。
【００５７】
ニッケル基超合金の組成により、超合金と副層の間の相互拡散現象から生じる超合金中の二次反応層の形成が回避又は制限される。
【００５８】
金属ボンドコートは、ＭＣｒＡｌＹ型合金ニッケルアルミナイド型合金であることもできる。
【００５９】
セラミック遮熱バリアは、イットリア化ジルコニアをベースとする材料又は熱伝導率の低い他の何れかのセラミック（ジルコニアをベースとする）コーティングであることができる。
【００６０】
羽根は、＜００１＞結晶方向に配向した構造を有しうる。
【００６１】
一般に、この配向はブレードに最適な機械的特性を与える。
【００６２】
本開示はまた、上記のブレードを備えるターボ機械に関する。
【図面の簡単な説明】
【００６３】
本発明の他の特徴及び利点は、添付の単一の図を参照して、非限定的な例として与えられる本発明の実施形態の以下の説明から明らかになるであろう。そこにおいて、
【図１】図１はターボ機械の概略縦断面図である。
【図２】図２は、さまざまな超合金の非フレッケルパラメーター（ＮＦＰ）を表すグラフである。
【図３】図３は、さまざまな温度及び異なる超合金のγ’相体積率を表すグラフである。
【発明を実施するための形態】
【００６４】
ニッケル基超合金は、熱勾配中での定方向凝固プロセスによる単結晶ブレードの製造向けである。この単結晶構造は、凝固初期に単結晶種又は結晶粒セレクタ（ｇｒａｉｎ  ｓｅｌｅｃｔｏｒ）を使用することによって得ることができる。例えば、この構造は、一般に超合金に最適な機械的性質を与える配向である＜００１＞結晶方向に配向される。
【００６５】
凝固した単結晶ニッケル基超合金はデンドライト状構造を有し、ニッケル基固溶体である面心立方構造のγマトリックス中に分散したγ’Ｎｉ３（Ａｌ，Ｔｉ，Ｔａ）析出物から構成される。これらのγ’相析出物は、凝固プロセスから生じる化学的偏析に起因して、単結晶の体積中に不均一に分布している。くわえて、γ／γ’共晶相が樹間部に存在し、先行して亀裂が発生する場所である。これらのγ／γ’共晶相は凝固終了時に形成される。さらに、γ／γ’共晶相は、γ’硬化相の微細析出物（１マイクロメートルより小さいサイズ）を損なって形成される。これらのγ’相析出物はニッケル基超合金の硬化の主な原因である。また、残留するγ／γ’共晶相が存在することによって、ニッケル基超合金の耐高温クリープ性を最適化することができない。
【００６６】
超合金の機械的特性、特に耐クリープ性は、γ’析出物の析出が秩序化された場合、すなわちγ’相析出物が３００〜５００ｎｍの範囲のサイズで規則的に配列された場合及びγ／γ’共晶相の全体が溶液に戻された場合、最適であったことが実際に示されている。
【００６７】
したがって、未加工の凝固ニッケル基超合金は、相異なる相の所望の分布を得るために熱処理される。第１の熱処理は、微細構造の均一化処理であり、γ’相析出物を溶解して、γ／γ’共晶相を除去すること又はその体積率を大幅に低減することを目的とする。この処理は、γ’相のソルバス温度よりも高く、超合金の溶融開始温度よりも低い温度（Ｔ固相線（Ｔｓｏｌｉｄｕｓ））で行われる。その後、この第１の熱処理の終了時に焼入れが行われ、γ’析出物の微細で均一な分散体が得られる。次いで、焼戻し熱処理が、γ’相のソルバス温度未満の温度で、２段階で行われる。第１の段階では、γ’析出物を所望のサイズまで成長させ、次いで第２の段階では、この相の体積分率を室温で約７０％まで成長させる。
【００６８】
図１は、主軸線（ｍａｉｎ  ａｘｉｓ）Ａを通る垂直面におけるバイパスターボファンエンジン１０の垂直断面を示す。ターボファンエンジン１０は、空気の流れに従って上流から下流に向かって、ファン１２、低圧圧縮機１４、高圧圧縮機１６、燃焼器１８、高圧タービン２０及び低圧タービン２２を備える。
【００６９】
高圧タービン２０は、ロータとともに回転する複数の動翼２０Ａ及び固定子に取り付けられた整流装置２０Ｂ（静翼）を備える。タービン２０の固定子は、タービン２０の動翼２０Ａに対向して配置された複数の固定子リング２４を備える。
【００７０】
したがって、これらの特性によって、これらの超合金はターボジェットエンジンの高温部品用の単結晶部品の製造に向けの興味深い候補となる。
【００７１】
したがって、上記の超合金を含むターボ機械用の動翼２０Ａ又は整流装置２０Ｂを製造することができる。
【００７２】
代替的に、ターボ機械用の動翼２０Ａ又は整流器２０Ｂは、金属ボンドコートを含む保護コーティングで被覆された上記の超合金を含む。
【００７３】
ターボ機械は、特にターボファンエンジン１０などのターボジェットエンジンであることができる。ターボ機械はまた、単流ターボジェットエンジン、ターボプロップエンジン又はターボシャフトエンジンであってもよい。
【実施例】
【００７４】
実施例
【００７５】
本論文では、１０種のニッケル基単結晶超合金（例１〜例１０）を検討し、４種の市販単結晶超合金ＣＭＳＸ−４（例１１）、ＣＭＳＸ−４ＰｌｕｓＣ（例１２）、ＣＭＳＸ−１０（例１３）及びＲｅｎｅＮ６（例１４）と比較した。各単結晶超合金の化学組成を表１に示す。例１３の組成物はさらにニオブ（Ｎｂ）を０．１０質量％含み、例１４の組成物はさらに炭素（Ｃ）を０．０５質量％、ホウ素（Ｂ）を０．００４質量％含む。これらの超合金はすべてニッケル基超合金であり、すなわち、示された組成の１００％に対する残部はニッケル及び不可避不純物から成る。
【００７６】
【表１】
2021503045.tif 000003
【００７７】
密度
【００７８】
各超合金の室温密度は、Ｈｕｌｌの式（Ｈｕｌｌ  ｆｏｒｍｕｌａ）（Ｆ．Ｃ．  Ｈｕｌｌ、Ｍｅｔａｌ  Ｐｒｏｇｒｅｓｓ、１９６９年１１月、１３９〜１４０頁）のバージョンを用いて推定した。この経験式はＨｕｌｌによって提案された。この経験式は複合則に基づいており、２３５種の超合金とステンレス鋼の実験データ（化学組成と測定密度）の線形回帰分析から導き出された補正項目を包含する。このＨｕｌｌ式は、特にレニウムやルテニウムなどの元素を考慮するように改変されてきた。改変Ｈｕｌｌ式は次の通りである。
（１）Ｄ＝２７．６８×［Ｄ１＋０．１４０３７−０．００１３７  ％Ｃｒ−０．００１３９  ％Ｎｉ−０．００１４２  ％Ｃｏ−０．００１４０  ％Ｆｅ−０．００１８６  ％Ｍｏ−０．００１２５  ％Ｗ−０．００１３４  ％Ｖ−０．００１１９  ％Ｎｂ−０．００１１３  ％Ｔａ＋０．０００４  ％Ｔｉ＋０．００３８８  ％Ｃ＋０．００００１８７  （％Ｍｏ）２−０．００００５０６  （％Ｃｏ）ｘ（％Ｔｉ）−０．０００９６  ％Ｒｅ−０．００１１３１  ％Ｒｕ］
ここで、Ｄ１＝１００／［（％Ｃｒ／ＤＣｒ）＋（％Ｎｉ／ＤＮｉ）＋．．．．＋（％Ｘ／Ｄｘ）］
ＤＣｒ、ＤＮｉ、．．．、Ｄｘは、ｌｂ／ｉｎ３（ポンド毎立法インチ）（約２７６８０ｋｇ／ｍ３）で表されたの元素Ｃｒ、Ｎｉ、．．．、Ｘの密度であり、Ｄは、ｇ／ｃｍ３で表された超合金の密度である。
％Ｃｒ、％Ｎｉ、．．．％Ｘは、質量百分率で表された、超合金元素Ｃｒ、Ｎｉ、．．．、Ｘの含有量である。
【００７９】
本発明の合金及び参照合金について計算された密度は、９．００ｇ／ｃｍ３未満である（表２を参照）。
【００８０】
推定密度と測定密度（表２を参照）の比較を用いて改変Ｈｕｌｌモデル（式（１））を検証した。推定密度と測定密度は一致している。
【００８１】
表２に例１〜例１４の超合金のさまざまなパラメータを示す。
【００８２】
【表２】
2021503045.tif 000004
【００８３】
非フレッケルパラメーター（Ｎｏ−ｆｒｅｃｋｌｅｓ  ｐａｒａｍｅｔｅｒ）（ＮＦＰ）
（２）ＮＦＰ＝［％Ｔａ＋１．５  ％Ｈｆ＋０．５  ％Ｍｏ−０．５  ％Ｔｉ）］／［％Ｗ＋１．２  ％Ｒｅ）］
ここで、％Ｃｒ、％Ｎｉ、．．．％Ｘは、質量百分率で表された、超合金元素Ｃｒ、Ｎｉ、．．．、Ｘの含有量である。
【００８４】
ＮＦＰを用いて、工作物の定方向凝固中のフレッケルの形成に対する感度を定量化した（文献米国特許第５，８８８，４５１号明細書）。フレッケルの形成を防ぐには、ＮＦＰは０．７以上でなければならない。
【００８５】
表２及び図２に見られるように、例１〜例１０の超合金はすべて、ＮＦＰが０．７以上であるが、例１１〜例１４の市販超合金はＮＦＰが０．７未満である。
【００８６】
ガンマプライム耐性（Ｇａｍｍａ  ｐｒｉｍｅ  ｒｅｓｉｓｔａｎｃｅ）（ＧＰＲ）
【００８７】
γ’相の固有機械的強度は、チタン、タンタル及びタングステンの一部などのＮｉ３Ａｌ化合物中のアルミニウムを置換する元素の含有量とともに増加する。したがって、γ’相化合物はＮｉ３（Ａｌ，Ｔｉ，Ｔａ，Ｗ）と表記することができる。パラメータＧＰＲは、γ’相の硬化のレベルを推定するために使用される。
（３）ＧＰＲ＝［ＣＴｉ＋ＣＴａ＋ＣＷ／２）］／ＣＡｌ
ここで、ＣＴｉ、ＣＴａ、ＣＷ及びＣＡｌは、それぞれ、原子百分率で表された、超合金中の元素Ｔｉ、Ｔａ、Ｗ及びＡｌの濃度である。
【００８８】
より高いＧＰＲパラメータは超合金のより良好な機械的強度に寄与する。表２から、例１〜例１０の超合金について計算されたＧＰＲパラメータは、例１１〜例１４の市販超合金について計算されたＧＰＲパラメータよりも高いことがわかる。
【００８９】
【化１】
2021503045.tif 000005
【数１】
2021503045.tif 000006
ここで、Ｘｉは超合金中の元素ｉの原子百分率で表された割合であり、（Ｍｄ）ｉは元素ｉのパラメータＭｄの値である。
【００９０】
表３に超合金のさまざまな元素のＭｄ値を示す。
【００９１】
【表３】
2021503045.tif 000007
【００９２】
【化２】
2021503045.tif 000008
【００９３】
ＳＲＺ形成に対する感度
【００９４】
ＳＲＺ形成に対するレニウム含有ニッケル基超合金の感度を評価するために、Ｗａｌｓｔｏｎは次の式を考案した（米国特許第５，２７０，１２３号明細書）。
（５）［ＳＲＺ（％）］１／２＝１３．８８（％Ｒｅ）＋４．１０（％Ｗ）−７．０７（％Ｃｒ）−２．９４（％Ｍｏ）−０．３３（％Ｃｏ）＋１２．１３
ここでＳＲＺ（％）は、コーティング下の超合金中のＳＲＺの線形百分率割合であり、合金元素の濃度は原子百分率である。
【００９５】
この式（５）は、ＮｉＰｔＡｌコーティング下で例１２の組成に近い組成のさまざまな合金試料を１０９３℃（摂氏度）で４００時間時効させた後に得られた観察結果を重線形回帰分析することによって得られた。
【００９６】
パラメータ［ＳＲＺ（％）］１／２の値が高いほど、超合金はＳＲＺ形成に敏感である。したがって、表２に見られるように、例１〜例１０の超合金については、パラメータ［ＳＲＺ（％）］１／２の値は負又は弱い正（ｗｅａｋｌｙ  ｐｏｓｉｔｉｖｅ）のいずれかであり、したがってこれらの超合金は、ＮｉＰｔＡｌコーティング下でのＳＲＺ形成に対して低い感度を有し、ＳＲＺ形成に対する感度が低いことが知られている市販の例１４の超合金と同様である。例として、ＮｉＰｔＡｌコーティング下でのＳＲＺの形成に非常に敏感であることが知られている市販の例１３の超合金は、パラメータ［ＳＲＺ（％）］１／２の値が比較的高い。
【００９７】
γ’相のソルバス温度
【００９８】
ＣＡＬＰＨＡＤ法に基づくＴｈｅｒｍｏＣａｌｃソフトウェア（Ｎｉ２５データベース）を用いて、平衡におけるγ’相のソルバス温度を計算した。
【００９９】
表４からわかるように、例１〜例１０の超合金のγ’ソルバス温度は、例１１、例１２及び例１４の超合金のγ’ソルバス温度よりも高い。
【０１００】
γ’相の体積分率
【０１０１】
ＣＡＬＰＨＡＤ法に基づくＴｈｅｒｍｏＣａｌｃソフトウェア（Ｎｉ２５データベース）を用いて、９５０℃、１０５０℃及び１２００℃での例１〜例１４の超合金の平衡におけるγ’相の体積分率（体積百分率）を計算した。
【０１０２】
表４及び図３に見られるように、例１〜例１０の超合金は、例１１〜例１４の市販超合金のγ’相体積分率よりも高い又は同等のγ’相体積分率を有する。
【０１０３】
したがって、例１〜例１０の超合金の高いγ’ソルバス温度と高いγ’相体積分率の組み合わせは、高温及び超高温、例えば１２００℃での良好な耐クリープ性にとって好都合である。したがって、この強度は、例１１〜例１４の市販超合金のクリープ強度よりも高く、例１３の市販超合金のクリープ強度に近いはずである。
【０１０４】
【表４】
2021503045.tif 000009
【０１０５】
ＴＣＰタイプσの体積分率
【０１０６】
ＣＡＬＰＨＡＤ法に基づくＴｈｅｒｍｏＣａｌｃソフトウェア（Ｎｉ２５データベース）を用いて、９５０℃〜１０５０℃で例１〜例１４の超合金中の平衡相σの体積分率（体積百分率）を計算した（表５を参照）。
【０１０７】
【化３】
2021503045.tif 000010
【０１０８】
γマトリックスに溶解したクロムの質量濃度
【０１０９】
ＣＡＬＰＨＡＤ法に基づくＴｈｅｒｍｏＣａｌｃソフトウェア（Ｎｉ２５データベース）を用いて、９５０℃、１０５０℃及び１２００℃で例１〜例１４の超合金の平衡におけるγ相中のクロム含有量を（質量百分率で）計算した。
【０１１０】
表５に見られるように、γ相中のクロム濃度は、例１２〜例１４の市販超合金のγ相中のクロム濃度と比べて、例１〜例１０の超合金のほうが高く、これは、より良好な腐食耐性及び高温酸化耐性に寄与する。
【０１１１】
【表５】
2021503045.tif 000011
【０１１２】
超高温クリープ特性
【０１１３】
クリープ試験を、例２、例５、例６、例１１、例１３及び例１４の超合金について実施した。クリープ試験は、２００９年８月のＮＦ  ＥＮ  ＩＳＯ２０４規格（ガイドＵ１２５＿Ｊ）に従って、１２００℃、８０ＭＰａで行った。
【０１１４】
超合金を１２００℃で負荷（８０ＭＰａ）をかけたクリープ試験結果を表６に示す。結果は試験片破損時の時間（時）を表す。
【０１１５】
【表６】
2021503045.tif 000012
【０１１６】
例２、例５、例６及び例１０の超合金は、例１１及び例１４の合金よりも良好なクリープ挙動を示した。例１３の超合金も良好なクリープ特性を有する。
【０１１７】
１１５０℃での繰返し酸化特性
【０１１８】
超合金は、ＩＮＳ−ＴＴＨ−００１及びＩＮＳ−ＴＴＨ−００２：繰返し酸化試験法（質量損失試験と遮熱）に記載のように熱サイクルされる。
【０１１９】
試験対象の超合金（直径が２０ｍｍ、高さが１ｍｍのピン）の試験片を熱サイクルに供した。各サイクルは、１５分（ｍｉｎ）（分（ｍｉｎｕｔｅｓ））未満で１１５０℃まで上昇させ、１１５０℃で６０分間停止し、試験片を１５分間タービン冷却することを含む。
【０１２０】
２０ｍｇ／ｃｍ２（ミリグラム毎平方センチメートル）に等しい試験片の質量の損失が観察されるまで熱サイクルを繰り返す。
【０１２１】
試験した超合金の寿命を表７に示す。
【０１２２】
【表７】
2021503045.tif 000013
【０１２３】
例２、例５及び例１０の超合金は、寿命が、例１１、例１２及び例１３の超合金よりもはるかに長いことがわかる。なお、例１３の超合金の酸化特性は、例２、例５及び例１０の超合金の酸化特性よりもはるかに劣っていることに留意されたい。
【０１２４】
微細構造安定性
【０１２５】
１０５０℃で３００時間の時効後、例６の超合金では走査型電子顕微鏡画像解析でＴＣＰ相は観察されない。
【０１２６】
鋳造欠陥の発生に対する感度
【０１２７】
ブリッジマン（Ｂｉｄｇｍａｎ）炉でのロストワックス法と一方向凝固による形成後、鋳造プロセスに起因する欠陥、特に「フレッケル」型の欠陥は、例２、例５、例６及び例１０の超合金で観察されなかった。「フレッケル」型欠陥は、ＨＮＯ３／Ｈ２ＳＯ４をベースとする溶液中に試験片を浸漬した後に観察される。
【０１２８】
特定の実施形態の特定の例を参照して本開示を説明してきたが、特許請求の範囲によって定められる本発明の一般的範囲を超えることなく、さまざまな修正及び変更をこれらの例に対して行うことができることは明らかである。さらに、参照される異なる実施形態の個々の特徴は、追加の実施形態において組み合わせることができる。したがって、明細書及び図面は、限定的な意味ではなく、例示的な意味で考慮されるべきである。
【図１】
2021503045.tif 000014
【図２】
2021503045.tif 000015
【図３】
2021503045.tif 000016
【国際調査報告】
2021503045.tif 000017
2021503045.tif 000018
2021503045.tif 000019
2021503045.tif 000020
2021503045.tif 000021